(57)【特許請求の範囲】
【請求項１】
透明ポリカーボネート組成物の流動性を向上させるための、少なくとも１種のホスフェートと組み合わせた少なくとも１種のジグリセロールエステルの使用であって、該透明ポリカーボネート組成物が、ＩＳＯ１３４６８により測定される、４００ｎｍ〜８００ｎｍの範囲で少なくとも８８％の、厚さ４ｍｍでの透過率を示し、
前記少なくとも１種のジグリセロールエステルが、式（Ｉ）のエステル：
【化１】
0006776237.tif 000011
［式中、
Ｒ＝ＣＯＣｎＨ２ｎ＋１またはＲ＝ＣＯＲ’であり、ここで、ｎは整数であり、かつＲ’は、分岐鎖状アルキル基または分岐鎖状または非分岐鎖状アルケニル基であり、ＣｎＨ２ｎ＋１は脂肪族飽和直鎖状アルキル基である。］であるか、または、
前記式（Ｉ）のエステルを含むジグリセロールエステルの混合物である、使用。
【請求項２】
Ｒ＝ＣＯＣｎＨ２ｎ＋１において、ｎは６〜２４、好ましくは８〜１８、より好ましくは１０〜１６、特に好ましくは１２である、請求項１に記載の使用。
【請求項３】
前記ジグリセロールエステルおよびホスフェートの添加後、前記ポリカーボネート組成物が：
Ａ）２０．０重量％〜９９．０重量％の芳香族ポリカーボネート、
Ｂ）０．０１重量％〜３．０重量％のジグリセロールエステルおよび
Ｃ）０．０重量％〜１．０重量％の熱安定剤
を含んでなる、請求項１または２に記載の使用。
【請求項４】
前記ジグリセロールエステルおよびホスフェートの添加後、前記ポリカーボネート組成物が成分：
Ａ）２０．０重量％〜９９．０重量％の芳香族ポリカーボネート、
Ｂ）０．０１重量％〜３．０重量％のジグリセロールエステルおよび
Ｃ）場合により最大１．０重量％の熱安定剤および
Ｄ）場合により最大１０．０重量％の、酸化防止剤、紫外線吸収剤、ＩＲ吸収剤、静電気防止剤、蛍光増白剤、光散乱剤、有機顔料、無機顔料、カーボンブラックおよび／もしくは染料の群からの着色料および無機充填剤である二酸化チタン、硫酸バリウムならびに／またはレーザーマーキング用添加剤の群からの１種以上の追加添加剤、および
Ｄ−２）０．００１〜０．１重量％のホスフェート
を含んでなり、ここで成分Ｄ−２）も含めて、成分Ａ）〜Ｅ）が合計１００重量％となる、請求項１または２に記載の使用。
【請求項５】
前記ジグリセロールエステルの含量が、０．２〜１．０重量％である、請求項３または４に記載の使用。
【請求項６】
前記ジグリセロールエステルの含量が、０．３〜０．６重量％である、請求項３または４に記載の使用。
【請求項７】
ＩＳＯ  １１４４３により測定される前記ポリカーボネート組成物の溶融粘度が、前記ジグリセロールエステルにより低減される、請求項１〜６のいずれか一項に記載の使用。
【請求項８】
前記少なくとも１つのホスフェートが、リン酸トリイソオクチルである、請求項１〜７のいずれか一項に記載の使用。
【発明の詳細な説明】
【技術分野】
【０００１】
本発明は、透明ポリカーボネート組成物の流動性を改善することに関する。 
【０００２】
本発明の文脈において、用語「ポリカーボネート組成物」とは、ポリカーボネートを主成分として含んでなる組成物を意味すると理解されるべきである。用語「ポリカーボネート」とはホモポリカーボネートおよびコポリカーボネートの両方を含むとここでは理解されるべきである。これらポリカーボネートは通常の様態で直鎖状または分岐鎖状であってもよい。本発明によればポリカーボネートの混合物を使用してもよい。
【０００３】
好ましくは、本発明の文脈において「透明」とはポリカーボネート組成物が、４００ｎｍ〜８００ｎｍの範囲において、少なくとも８６％、より好ましくは少なくとも８８％の、４ｍｍの厚さに対するＩＳＯ  １３４６８により測定される透過性を示すことを意味すると理解されるべきである。
【０００４】
特に、薄肉のケーシング、例えば、ウルトラブック（ultrabook）またはスマートブック、の場合、均一な肉厚を有する成分を実現し得るために低い溶融粘度が必要である。 
【０００５】
ビスフェノールＡジホスフェート（ＢＤＰ）が流動性向上のために、即ち、所望の効果を達成するために１０重量％超の含量で習慣的に用いられる。しかしながら、これは著しく耐熱性を低減させる。
【０００６】
ジグリセロールエステル類は、例えばＪＰ  ２０１１１０８４３５  Ａ、ＪＰ  ２０１０１５０４５７  ＡおよびＪＰ  ２０１０１５０４５８  Ａにおいて記載されているように、透明組成物中の静電気防止剤として使用されている。ＪＰ  ２００９２９２９６２  Ａには、エステルが少なくとも２０個の炭素原子を有する特定の態様が記載されている。ＪＰ  ２０１１２５６３５９  Ａには、ジグリセロールエステル含有難燃性ＵＶ安定性静電気防止組成物が記載されている。しかしながら、それらに記載された幾つかの組成物は、溶融不安定性、熱にさらされた場合のポリマー分解を示す。ＥＰ  ０９９４１５５は、テトラグリセロールの完全エステルのポリカーボネート組成物への添加を記載している。
【０００７】
従って本発明の特定の目的は、透明ポリカーボネート組成物の流動性を、同時に良好な溶融安定性を達成しながら改善することである。  
【０００８】
驚くべきことに、今やこの目的は、ジグリセロールエステル類の使用により達成されることが見出された。特に驚くべきは、ジグリセロールエステル類は、メルトエステル交換反応法により製造されたポリカーボネートを安定させることにも好適であることである。  
【０００９】
ジグリセロールエステルが添加されたポリカーボネート組成物は、ジグリセロールエステルを除いて同一の成分を含んでなる同等の組成物と比べて、改善したレオロジー特性とともに良好な溶融安定性、即ち、ＤＩＮ  ＥＮ  ＩＳＯ  １１３３（３００℃の試験温度、質量１．２ｋｇにて）により測定されるより高いメルトボリュームフローレート（ＭＶＲ）、ＩＳＯ  １１４４３により測定される改善した溶融粘度、およびＡＳＴＭ  Ｅ  ３１３により測定されるより低い黄色指数（ＹＩ）によって測定可能な改善した光学特性を示す。これら組成物は、さらに、ＩＳＯ  ３０６により測定されるビカット（Ｖｉｃａｔ）軟化温度ＶＳＴ／Ｂ５０により測定可能な良好な耐熱性を示す。
【００１０】
同様に、４ｍｍの厚さに対する、ＩＳＯ  １３４６８により測定される、４００〜８００ｎｍの波長で改善した透過率も観察された。
【００１１】
ポリカーボネート組成物は、好ましくは０．２〜１．０重量％、非常に特に好ましくは０．３〜０．６重量％のジグリセロールエステルを含んでなる。
【００１２】
ジグリセロールエステル類の添加によって熱安定性がもたらされ、具体的には、全体の剪断速度に対して溶融粘度の低減を示す透明ポリカーボネート組成物は、好ましくは以下を含んでなる：
Ａ）２０．０重量％〜９９．０重量％の芳香族ポリカーボネート、
Ｂ）０．０１重量％〜３．０重量％、特に好ましくは０．２〜１．０重量％および非常に特に好ましくは０．３〜０．６重量％のジグリセロールエステル、
Ｃ）０．０重量％〜１．０重量％の熱安定剤熱安定剤
Ｄ）０．０重量％〜１０．０重量％の追加添加剤。
【００１３】
組成物は、好ましくはさらなる成分を含まず、成分Ａ）〜Ｄ）は合計して１００重量％となる。
【００１４】
この様なポリカーボネート組成物が、以下からなる場合、特に好ましい：  
Ａ）２０．０重量％〜９９．０重量％の芳香族ポリカーボネート、
Ｂ）０．０１重量％〜３．０重量％、一層より好ましくは０．２〜１．０重量％、非常に特に好ましくは０．３〜０．６重量％のジグリセロールエステルおよび
Ｃ）場合により最大１．０重量％の熱安定剤および
Ｄ）場合により最大１０．０重量％の、酸化防止剤、紫外線吸収剤、ＩＲ吸収剤、静電気防止剤、蛍光増白剤、光散乱剤、有機顔料、無機顔料、カーボンブラックおよび／もしくは染料の群からの着色料、無機充填剤である二酸化チタン、硫酸バリウムならびに／またはレーザーマーキング用添加剤の群からの１つ以上の追加添加剤。
【００１５】
この態様では、Ｄ）が場合により最大１０．０重量％の酸化防止剤、紫外線吸収剤、ＩＲ吸収剤、静電気防止剤、蛍光増白剤、有機顔料および／もしくは染料の群からの着色料ならびに／またはレーザーマーキング用添加剤の群からの１つ以上の追加添加剤を表すことが特に好ましい。
【００１６】
ジグリセロールエステルおよびホスフェートの添加後、ポリカーボネート組成物が以下の成分：
Ａ）２０．０重量％〜９９．０重量％、特に好ましくは７５．０重量％〜９９．０重量％および非常に特に好ましくは９５．０〜９９．０重量％の芳香族ポリカーボネート、  
Ｂ）０．０１重量％〜３．０重量％のジグリセロールエステルおよび
Ｃ）場合により最大１．０重量％の熱安定剤および
Ｄ）場合により最大１０．０重量％の、酸化防止剤、紫外線吸収剤、ＩＲ吸収剤、静電気防止剤、蛍光増白剤、光散乱剤、有機顔料、無機顔料、カーボンブラックおよび／もしくは染料の群からの着色料および無機充填剤である二酸化チタン、硫酸バリウムならびに／またはレーザーマーキング用添加剤の群からの１つ以上の追加添加剤
Ｄ−２）０．００１〜０．１重量％のホスフェート
を含んでなり、ここで成分Ａ）〜Ｄ）（Ｄ−２を含む）の合計が１００重量％となる場合が非常に特に好ましい。
【００１７】
さらに、ジグリセロールエステルおよびリン酸トリイソオクチルの添加後、ポリカーボネート組成物が以下の成分：
Ａ）２０．０重量％〜９９．０重量％、特に好ましくは７５．０重量％〜９９．０重量％および非常に特に好ましくは９５．０〜９９．０重量％の芳香族ポリカーボネート、  
Ｂ）０．０１重量％〜３．０重量％のジグリセロールエステルおよび
Ｃ）場合により最大１．０重量％の熱安定剤および
Ｄ）場合により最大１０．０重量％の、酸化防止剤、紫外線吸収剤、ＩＲ吸収剤、静電気防止剤、蛍光増白剤、光散乱剤、有機顔料、無機顔料、カーボンブラックおよび／もしくは染料の群からの着色料および無機充填剤である二酸化チタン、硫酸バリウムならびに／またはレーザーマーキング用添加剤の群からの１つ以上の追加添加剤ならびに
Ｄ−２）０．００１〜０．１重量％のリン酸トリイソオクチル、  
を含んでなり、ここで成分Ａ）〜Ｄ）（Ｄ−２を含む）の合計が１００重量％となる場合が好ましい。
【００１８】
この場合におけるジグリセロールエステル成分は、好ましくはモノラウリン酸ジグリセロールである。さらに、Ｄ）が場合により最大１０．０重量％の、酸化防止剤、紫外線吸収剤、ＩＲ吸収剤、静電気防止剤、蛍光増白剤、有機顔料および／もしくは染料の群からの着色料ならびに／またはレーザーマーキング用添加剤の群からの１つ以上の追加添加剤を表すことが好ましい。
【００１９】
本発明の方法により流動性が改善される組成物は成形品を製造するために使用することが好ましい。組成物は、ＩＳＯ  １１３３（試験温度３００℃、質量１．２ｋｇ）により測定される、３〜６０ｃｍ３／１０分およびより好ましくは６〜５０ｃｍ３／１０分のメルトボリュームフローレート（ＭＶＲ）ならびに室温にてＤＩＮ  ＥＮ  ＩＳＯ  １７９により測定される６０ｋＪ／ｍ２超のシャルピー衝撃耐性を有することが好ましい。
【００２０】
透明ポリカーボネート組成物中でのジグリセロールエステル類の使用は、光学特性の改善も提供する。ジグリセロールエステルの添加により、ＡＳＴＭ  Ｅ  ３１３（観察角（Beobachter）：１０／光タイプ：Ｄ６５、厚さ４ｍｍの試料用）により測定される黄色指数Ｙ．Ｉ．が同時に低下しながら、４ｍｍの厚さに対するＩＳＯ  １３４６８により測定される透過率が増加する。この効果は、ホスフェート、好ましくはリン酸トリイソオクチル、を組成物に添加することによっても増強する。
【００２１】
本発明の組成物の個々の成分は、下記において特により詳説される。
【００２２】
成分Ａ  
流動性を改善するためにジグリセロールエステルが添加された組成物中に含まれてなるポリカーボネートは、ジフェノール類、カルボン酸誘導体、場合により連鎖停止剤および分岐形成剤から通常の方法で製造される。
【００２３】
ポリカーボネートの製造に関連する具体例は、近年およそ４０年にわたり多数の特許文献において開示されている。ここでは例えば、Schnell, "Chemistry and Physics of Polycarbonates", Polymer Reviews, Volume 9, Interscience Publishers, New York, London, Sydney 1964、D. Freitag, U. Grigo, P.R. Mueller, H. Nouvertne, BAYER AG, " Polycarbonates " in Encyclopedia of Polymer Science and Engineering, Volume 11, Second Edition, 1988, pages 648-718および最後にU. Grigo, K. Kirchner and P.R. Mueller " Polycarbonate" in Becker/Braun, Kunststoff-Handbuch, Volume 3/1, Polycarbonate, Polyacetale, Polyester, Celluloseester, Carl Hanser Verlag Munich, Vienna 1992, pages 117 - 299を参照する。
【００２４】
芳香族ポリカーボネートは、例えば、界面法により、場合により連鎖停止剤の使用により、かつ場合により三官能性または三官能性以上の分岐形成剤の使用により、ジフェノール類を炭酸ハリド、好ましくはホスゲンと、および／または芳香族ジカルボニルジハリド、好ましくはベンゼンジカルボニルジハリドと反応させることによって製造される。ジフェノール類の、例えば、炭酸ジフェノールとの反応による溶融重合法を介した製造も同様に可能である。
【００２５】
ポリカーボネートの製造に好適なジフェノール類の例として、ハイドロキノン、レゾルシノール、ジヒドロキシジフェニル、ビス(ヒドロキシフェニル)アルカン、ビス(ヒドロキシフェニル)シクロアルカン、ビス(ヒドロキシフェニル) 硫化物、ビス(ヒドロキシフェニル)エーテル、ビス(ヒドロキシフェニル)ケトン、ビス(ヒドロキシフェニル)スルホン、ビス(ヒドロキシフェニル) スルホキシド、α,α'-ビス(ヒドロキシフェニル)ジイソプロピルベンゼン、イサチンまたはフェノールフタレインの誘導体に由来するフタルイミジン、ならびにそれらの環アルキル化化合物、環アリール化化合物および環ハロゲン化化合物が挙げられる。
【００２６】
好ましいジフェノール類は、４，４’−ジヒドロキシジフェニル、２，２−ビス（４−ヒドロキシフェニル）プロパン（ビスフェノールＡ）、２，４−ビス（４−ヒドロキシフェニル）−２−メチルブタン、１，１−ビス（４−ヒドロキシフェニル）−ｐ−ジイソプロピルベンゼン、２，２−ビス（３−メチル−４−ヒドロキシフェニル）プロパン、ジメチルビスフェノールＡ、ビス（３，５−ジメチル−４−ヒドロキシフェニル）メタン、２，２−ビス（３，５−ジメチル−４−ヒドロキシフェニル）プロパン、ビス（３，５−ジメチル−４−ヒドロキシフェニル）スルホン、２，４−ビス（３，５−ジメチル−４−ヒドロキシフェニル）−２−メチルブタン、１，１−ビス（３，５−ジメチル−４−ヒドロキシフェニル）−ｐ−ジイソプロピルベンゼンおよび１，１−ビス（４−ヒドロキシフェニル）−３，３，５−トリメチルシクロヘキサンである。
【００２７】
特に好ましいジフェノール類は、２，２−ビス（４−ヒドロキシフェニル）プロパン（ビスフェノールＡ）、２，２−ビス（３，５−ジメチル−４−ヒドロキシフェニル）プロパン、１，１−ビス（４−ヒドロキシフェニル）シクロヘキサン、１，１−ビス（４−ヒドロキシフェニル）−３，３，５−トリメチルシクロヘキサンおよびジメチルビスフェノールＡである。  
【００２８】
これらおよびさらなる好適なジフェノール類は、例えば、ＵＳ−Ａ  ３  ０２８  ６３５、ＵＳ−Ａ  ２  ９９９  ８２５、ＵＳ−Ａ  ３  １４８  １７２、ＵＳ−Ａ  ２  ９９１  ２７３、ＵＳ−Ａ  ３  ２７１  ３６７、ＵＳ−Ａ  ４  ９８２  ０１４およびＵＳ−Ａ  ２  ９９９  ８４６において、ＤＥ−Ａ  １  ５７０  ７０３、ＤＥ−Ａ  ２０６３  ０５０、ＤＥ−Ａ  ２  ０３６  ０５２、ＤＥ−Ａ  ２  ２１１  ９５６およびＤＥ−Ａ  ３  ８３２  ３９６において、ＦＲ−Ａ  １  ５６１  ５１８において、"H. Schnell, Chemistry and Physics of Polycarbonates, Interscience Publishers, New York 1964" のモノグラフにおいて、同様にＪＰ−Ａ  ６２０３９／１９８６、ＪＰ−Ａ  ６２０４０／１９８６およびＪＰ−Ａ  １０５５５０／１９８６において記載されている。
【００２９】
ホモポリカーボネートの場合、１種のみのジフェノールが使用され、コポリカーボネートの場合、２種以上のジフェノール類が使用される。
【００３０】
好適なカルボン酸誘導体の例として、ホスゲンまたは炭酸ジフェニルが挙げられる。
【００３１】
ポリカーボネートの製造に使用してもよい好適な連鎖停止剤は、モノフェノール類である。好適なモノフェノール類の例として、フェノール自体、クレゾール類、ｐ−ｔｅｒｔ−ブチルフェノール、クミルフェノール等のアルキルフェノール類およびそれらの混合物が挙げられる。
【００３２】
好ましい連鎖停止剤は、直鎖状または分岐鎖状、好ましくは未置換Ｃ１〜Ｃ３０アルキル基を有するかまたはｔｅｒｔ−ブチルを有する、一置換または多置換のフェノールである。特に好ましい連鎖停止剤は、フェノール、クミルフェノールおよび／またはｐ−ｔｅｒｔ−ブチルフェノールである。  
【００３３】
使用する連鎖停止剤の含量は、各場合に使用されたジフェノールのモルに対して、好ましくは０．１〜５モル％である。連鎖停止剤の添加は、カルボン酸誘導体との反応の前、間または後に実施してもよい。
【００３４】
好適な分岐形成剤は、ポリカーボネート化学において通常の三官能性または三官能性以上の化合物、具体的には、３価以上のフェノール系ＯＨ基を有するものである。  
【００３５】
好適な分岐形成剤の例として、１，３，５−トリ（４−ヒドロキシフェニル）ベンゼン、１，１，１−トリ（４−ヒドロキシフェニル）エタン、トリ（４−ヒドロキシフェニル）フェニルメタン、２，４−ビス（４−ヒドロキシフェニルイソプロピル）フェノール、２，６−ビス（２−ヒドロキシ−５’−メチルベンジル）−４−メチルフェノール、２−（４−ヒドロキシフェニル）−２−（２，４−ジヒドロキシフェニル）プロパン、テトラ（４−ヒドロキシフェニル）メタン、テトラ（４−（４−ヒドロキシフェニルイソプロピル）フェノキシ）メタン  および１，４−ビス（（４’，４”−ジヒドロキシトリフェニル）メチル）ベンゼンおよび  ３，３−ビス（３−メチル−４−ヒドロキシフェニル）−２−オキソ−２，３−ジヒドロインドールが挙げられる。
【００３６】
場合により使用する分岐形成剤の含量は、各場合に使用されたジフェノールのモルに対して、好ましくは０．０５モル％〜２．００モル％である。  
【００３７】
分岐形成剤は、水性アルカリ相においてジフェノール類および連鎖停止剤とともに当初に充填しても、あるいはホスゲン化の前に有機溶媒中に溶液として添加しても、どちらでもよい。エステル交換反応法の場合、分岐形成剤は、ジフェノール類と一緒に使用される。  
【００３８】
特に好ましいポリカーボネート類は、ビスフェノールＡに基づいたホモポリカーボネート、１，１−ビス（４−ヒドロキシフェニル）−３，３，５−トリメチルシクロヘキサンに基づいたホモポリカーボネートならびに２つのモノマー、ビスフェノールＡおよび１，１−ビス（４−ヒドロキシフェニル）−３，３，５−トリメチルシクロヘキサンに基づいたコポリカーボネートである。
【００３９】
添加剤の投入を容易にするために、成分Ａは粉末、ペレットまたは粉末とペレットの混合物の形態で使用することが好ましい。
【００４０】
使用するポリカーボネートは、異なるポリカーボネートの混合物（例えばポリカーボネートＡ１とＡ２）であってもよい。
【００４１】
ポリカーボネートの総量に対する芳香族ポリカーボネートＡ１の含量は、２５．０〜８５．０重量％、好ましくは２８．０〜８４．０重量％、特に好ましくは３０．０〜８３．０重量％であり、ここでこの芳香族ポリカーボネートはビスフェノールＡに基づき、かつＩＳＯ  １１３３（試験温度３００℃、質量１．２ｋｇ）により測定される、好ましくは７〜１５ｃｍ３／１０分のメルトボリュームフローレートＭＶＲを有し、より好ましくは８〜１２ｃｍ３／１０分のメルトボリュームフローレートＭＶＲおよび特に好ましくは８〜１１ｃｍ３／１０分のメルトボリュームフローレートＭＶＲを有する。  
【００４２】
ポリカーボネートの総量に対する粉体芳香族ポリカーボネート  Ａ２の含量は、３．０〜１２．０重量％、好ましくは４．０〜１１．０重量％、特に好ましくは３．０〜１０．０重量％であり、ここでこの芳香族ポリカーボネートは好ましくはビスフェノールＡに基づき、かつＩＳＯ  １１３３（試験温度３００℃、質量１．２ｋｇ）により測定される、好ましくは３〜８ｃｍ３／１０分のメルトボリュームフローレートＭＶＲを有し、より好ましくは４〜７ｃｍ３／１０分のメルトボリュームフローレートＭＶＲを有し、特に好ましくは６ｃｍ３／１０分のメルトボリュームフローレートＭＶＲを有する。
【００４３】
好ましい態様において、本発明のポリカーボネートは、一般式の構造単位：
【化１】
0006776237.tif 000002
［式中、  
Ｒ１は、水素またはＣ１−Ｃ４アルキルであり、
Ｒ２は、Ｃ１−Ｃ４アルキルであり、  
ｎは、０、１、２または３であり、かつ
Ｒ３は、Ｃ１−Ｃ４アルキル、アラルキルまたはアリールである。］
からなる群から選択されるモノマー単位またはそれらのブレンドを含んでならない。
【００４４】
成分Ｂ
流動促進剤として使用したジグリセロールエステル類は、カルボン酸のエステル類であり、ここでは多様なカルボン酸に基づくジグリセロールエステルが好適である。エステル類は、ジグリセロールの異なる異性体に基づいていてもよい。モノエステル類と同様に、ジグリセロールポリエステル類を使用してもよい。純粋化合物の代わりに混合物を使用することも可能である。 
【００４５】
本発明に従い使用したジグリセロールエステルのもととなる(die Basis fur)ジグリセロールの異性体は以下である。：
【化２】
0006776237.tif 000003
【００４６】
これら異性体の一置換または多置換の類似体は、本発明により用いられるジグリセロールエステル類として使用してもよい。流動助剤として使用可能な混合物は、ジグリセロール反応物および例えば３４８ｇ／モル（モノラウレート）または５３０ｇ／モル（ジラウレート）の分子量を有する、それに由来するエステル最終産物からなる。  
【００４７】
本発明による組成物に含まれてなるジグリセロールエステル類は、好ましくは、６〜３０個の炭素原子の鎖長を有する飽和または不飽和モノカルボン酸に由来する。好適なモノカルボン酸の例として、カプリル酸（Ｃ７Ｈ１５ＣＯＯＨ、オクタン酸）、カプリル酸（Ｃ９Ｈ１９ＣＯＯＨ、デカン酸）、ラウリン酸（Ｃ１１Ｈ２３ＣＯＯＨ、ドデカン酸）、ミリスチン酸（Ｃ１３Ｈ２７ＣＯＯＨ、テトラデカン酸）、パルミチン酸（Ｃ１５Ｈ３１ＣＯＯＨ、ヘキサデカン酸）、マルガリン酸（Ｃ１６Ｈ３３ＣＯＯＨ、ヘプタデカン酸）、ステアリン酸（Ｃ１７Ｈ３５ＣＯＯＨ、オタデカン酸）、アラキジン酸（Ｃ１９Ｈ３９ＣＯＯＨ、エイコサン酸）、ベヘン酸（Ｃ２１Ｈ４３ＣＯＯＨ、ドコサン酸）、リグノセリン酸（Ｃ２３Ｈ４７ＣＯＯＨ、テトラコサン酸）、パルミトレイン酸（Ｃ１５Ｈ２９ＣＯＯＨ、（９Ｚ）−ヘキサデカ−９−エン酸）、ペトロセリン酸（Ｃ１７Ｈ３３ＣＯＯＨ、（６Ｚ）−オクタデカ−６−エン酸）、オレイン酸（Ｃ１７Ｈ３３ＣＯＯＨ、（９Ｚ）−オクタデカ−９−エン酸）、エライジン酸（Ｃ１７Ｈ３３ＣＯＯＨ、（９Ｅ）−オクタデカ−９−エン酸）、リノール酸（Ｃ１７Ｈ３１ＣＯＯＨ、（９Ｚ，１２Ｚ）−オクタデカ−９，１２−ジエン酸）、アルファ−またはガンマ−リノレン酸（Ｃ１７Ｈ２９ＣＯＯＨ、（９Ｚ，１２Ｚ，１５Ｚ）−オクタデカ−９，１２，１５−トリエン酸および（６Ｚ，９Ｚ，１２Ｚ）−オクタデカ−６，９，１２−トリエン酸）、アラキドン酸（Ｃ１９Ｈ３１ＣＯＯＨ、（５Ｚ，８Ｚ，１１Ｚ，１４Ｚ）−エイコサ−５，８，１１，１４−テトラエン酸）、ティムノドン酸（Ｃ１９Ｈ２９ＣＯＯＨ、（５Ｚ，８Ｚ，１１Ｚ，１４Ｚ，１７Ｚ）−エイコサ−５，８，１１，１４，１７−ペンタエン酸）およびセルボン酸（Ｃ２１Ｈ３１ＣＯＯＨ、（４Ｚ，７Ｚ，１０Ｚ，１３Ｚ，１６Ｚ，１９Ｚ）−ドコサ−４，７，１０，１３，１６，１９−ヘキサエン酸）が挙げられる。特に好ましいのは、ラウリン酸、パルミチン酸、ステアリン酸および／またはオレイン酸である。
【００４８】
式（Ｉ）の少なくとも１種のエステルが、ジグリセロールエステル成分として存在している場合、特に好ましい。
【化３】
0006776237.tif 000004
［式中、
Ｒ＝ＣＯＣｎＨ２ｎ＋１および／またはＲ＝ＣＯＲ’であり、
ここで、ｎは整数であり、Ｒ’は、分岐鎖状アルキル基または分岐鎖状または非分岐鎖状アルケニル基であり、ＣｎＨ２ｎ＋１は、脂肪族飽和直鎖状アルキル基である。］
【００４９】
例えば、ｎが６〜２４の整数であり、従ってＣｎＨ２ｎ＋１がｎ−ヘキシル、ｎ−ヘプチル、ｎ−オクチル、ｎ−ノニル、ｎ−デシル、ｎ−ドデシル、ｎ−トリデシル、ｎ−テトラデシル、ｎ−ヘキサデシルまたはｎ−オクタデシルである場合、好ましい。ｎ＝８〜１８、特に好ましくは１０〜１６、非常に特に好ましくは１２の場合がより好ましい（３４８ｇ／モルの分子量を有するモノラウリン酸ジグリセロール異性体が、混合物中の主生成物として特に好ましい）。本発明によれば、上記で言及したエステル基は、好ましくはジグリセロールのその他の異性体中にも存在している。
【００５０】
従って、異なるジグリセロールエステルの混合物を考慮してもよい。
【００５１】
好ましく使用したジグリセロールエステル類は、少なくとも６、特に好ましくは  ６〜１２のＨＬＢ値を有し、ここで用語ＨＬＢ値とは、いわゆる「親水−親油バランス」を指し、以下のとおりのグリフィン（Griffin）方式によって計算される： 
ＨＬＢ＝２０×（１−Ｍ親油性／Ｍ）、
［式中、
Ｍ親油性  は、ジグリセロールエステルの親油性画分のモル質量であり、かつ
Ｍは、ジグリセロールエステルのモル質量である］。
【００５２】
ジグリセロールエステルの含量は、０．０１〜３．０重量％、好ましくは０．１０〜２．０重量％、より好ましくは０．１５〜１．５０重量％、および特に好ましくは０．２０〜１．０重量％、非常に特に好ましくは０．３〜０．６重量％である。
【００５３】
成分Ｃ
好ましくは、好適な熱安定剤は、トリフェニルホスフィン、亜リン酸トリス（２，４−ジ−ｔｅｒｔ−ブチルフェニル）（Irgafos（商標）１６８）、テトラキス（２，４−ジ−ｔｅｒｔ−ブチルフェニル）−［１，１−ビフェニル］−４，４’−ジイルビスホスフィナイト、プロピオン酸オクタデシル−３−（３，５−ジ−ｔｅｒｔ−ブチル−４−ヒドロキシフェニル）（Irganox（商標）１０７６）、ジホスホン酸ビス（２，４−ジクミルフェニル）ペンタエリトリトール（Doverphos（商標）Ｓ−９２２８）、ジホスホン酸ビス（２，６−ジ−ｔｅｒｔ−ブチル−４−メチルフェニル）ペンタエリトリトール（ADK STAB PEP-36）である。当該熱安定剤は、単独または混合物として使用される（例えば、Irganox（商標）Ｂ９００（１：３の比でのIrgafos（商標）１６８とIrganox（商標）１０７６の混合物）またはIrganox（商標）Ｂ９００／Irganox（商標）１０７６とのDoverphos（商標）Ｓ−９２２８）。好ましくは、熱安定剤は０．００３〜０．２  重量％の含量で使用される。
【００５４】
成分Ｄ
同様に存在していてもよいのは、最大１０．０重量％、好ましくは０．１０〜８．０重量％、特に好ましくは０．２〜３．０重量％のその他の通常添加剤  （「追加添加剤」）である。追加添加剤の群には、熱安定剤は含まれず、その理由はこれらが上記にて成分Ｃとして記載されているからである。
【００５５】
このような添加剤は、ポリカーボネートに通常添加されているように、具体的には、ポリカーボネートに慣例的な量での、ＥＰ−Ａ  ０  ８３９  ６２３、ＷＯ−Ａ  ９６／１５１０２、ＥＰ−Ａ  ０  ５００  ４９６または"Plastics Additives Handbook", Hans Zweifel, 5th Edition 2000, Hanser Verlag, Munichに記載されている、酸化防止剤、紫外線吸収剤、IR吸収剤、静電気防止剤、蛍光増白剤、光散乱剤、有機顔料等や無機顔料カーボンブラックおよび／または染料等を含む着色料、二酸化チタン、硫酸バリウム等の無機充填剤および／またはレーザーマーキング用添加剤である。これら添加剤は、単独でまたはさもなければ混合物として添加してもよい。好ましくは、このような混合物はポリカーボネートに慣例的な量での、酸化防止剤、紫外線吸収剤、IR吸収剤、静電気防止剤、蛍光増白剤、有機顔料および／または染料等の着色料および／またはレーザーマーキング用添加剤 である。
【００５６】
好ましい添加剤は、４００ｎｍ未満の非常に低い透過率および４００ｎｍ超の非常に高い透過率を有する特定の紫外線安定剤である。本発明による組成物に使用する特に好ましい紫外線安定剤は、ベンゾトリアゾール、トリアジン、ベンゾフェノンおよび／またはアリール化シアノアクリレートである。
【００５７】
特に好ましい紫外線吸収剤は、２−（３’，５’−ビス（１，１−ジメチルベンジル）−２’−ヒドロキシフェニル）ベンゾトリアゾール（Tinuvin（商標）234、ルートウィヒスハーフェン、BASF）、２−（２’−ヒドロキシ−５’−（ｔｅｒｔ−オクチル）フェニル）ベンゾトリアゾール（Tinuvin（商標）３２９、ルートウィヒスハーフェン、BASF）、ビス（３−（２Ｈ−ベンゾトリアゾールイル）−２−ヒドロキシ−５−ｔｅｒｔ−オクチル）メタン（Tinuvin（商標）360、ルートウィヒスハーフェン、BASF）、２−（４，６−ジフェニル−１，３，５−トリアジン−２−イル）−５−（ヘキシルオキシ）フェノール（Tinuvin（商標）1577、ルートウィヒスハーフェン、BASF）等のヒドロキシベンゾトリアゾール類、同様に２，４−ジヒドロキシベンゾフェノン（Chimassorb（商標）22、ルートウィヒスハーフェン、BASF）および２−ヒドロキシ−４−（オクチルオキシ）ベンゾフェノン（Chimassorb（商標）81、ルートウィヒスハーフェン、BASF）等のベンゾフェノン類、２，２−ビス［［（２−シアノ−１−オキソ−３，３−ジフェニル−２−プロペニル）オキシ］メチル］−１，３−プロパンジイルエステル（９ＣＩ）（Uvinul（商標）3030、ルートウィヒスハーフェン、BASF AG）、２−［２−ヒドロキシ−４−（２−エチルヘキシル）オキシ］フェニル−４，６−ジ（４−フェニル）フェニル−１，３，５−トリアジン（Tinuvin（商標）1600、ルートウィヒスハーフェン、BASF）、テトラエチル−２，２’−（１，４−フェニレンジメチリデン）ビスマロネート（Hostavin（商標）B-Cap、Clariant AG）またはＮ−（２−エトキシフェニル）−Ｎ’−（２−エチルフェニル）エタンジアミド（Tinuvin（商標）312、ＣＡＳ番号．２３９４９−６６−８、ルートウィヒスハーフェン、BASF）である。 
【００５８】
特に好ましい特定の紫外線安定剤は、Tinuvin（商標）360、Tinuvin（商標）329 および／またはTinuvin（商標）312であり、非常に特に好ましいのは、Tinuvin（商標）329およびTinuvin（商標）312である。
【００５９】
これら紫外線吸収剤の混合物を使用することも可能である。
【００６０】
組成物が、組成物全体に対して、最大０．８重量％、好ましくは０．０５重量％〜０．５重量％およびより好ましくは０．１重量％〜０．４重量％の含量で紫外線吸収剤を含んでなる場合が好ましい。  
【００６１】
本発明による組成物は、エステル交換反応安定剤としてホスフェート類またはスルホン酸エステル類を含んでなっていてもよい。好ましくは、少なくとも１種のホスフェートが含有されている。好ましくは、このホスフェートは、有機ホスフェートである。より好ましくは、当該組成物は、リン酸トリイソオクチルを安定剤として含んでなる。驚くべきことに、少なくとも１つのジグリセロールエステルの、少なくとも１つのホスフェート、好ましくはリン酸トリイソオクチルとの組み合わせを用いることにより、改善した流動性だけでなく、改善した光学特性も示すポリカーボネート組成物を得ることができると見出された。具体的には、これによって増加した透過率、より低いヘイズおよびより低いＹ．Ｉ．を示す組成物を得ることができる。  
【００６２】
組み合わせを用いることにより、個々の成分の使用と比較して、これら光学特性が特に改善される（相乗効果）。  
【００６３】
ホスフェート、好ましくはリン酸トリイソオクチルは、組成物全体に対して０．００１〜０．１、特に好ましくは０．００２〜０．０８および非常に特に好ましくは０．００５〜０．０５重量％の含量で使用することが好ましい。  
【００６４】
本発明によれば、ホスフェート、好ましくはリン酸トリイソオクチルは、成分Ｄ）に属するとして処理される（通常Ｄ−２と称する）。しかしながら、当該成分は好ましくは任意ではない。任意である成分Ｄ）に言及する全ての記載は、この場合、必須である、ホスフェート、好ましくはリン酸トリイソオクチルを除き、Ｄ）として言及される全てのその他の成分に関係する。  
【００６５】
好ましくは、組成物は離型剤（例えば、ＧＭＳ）を含まない。グリセロールエステル自体が離型剤として作用する。  
【００６６】
組成物が、少なくとも１つの熱安定剤（成分Ｃ）、および場合により、追加添加剤（成分Ｄ）として、エステル交換反応安定剤、具体的にはホスフェート、好ましくはリン酸トリイソオクチル、または紫外線吸収剤を含んでなる場合、特に好ましい。
【００６７】
成分Ａ〜Ｄを含んでなるポリカーボネート組成物は、個々の成分の組み合わせ、混合および均一化により、特に均一化は、好ましくは剪断力の適用によりメルト中で実施し、混和の通常の方法によって製造される。組み合わせおよび混合は紛体プレミックスの使用によりメルト均一化の前に実行してもよい。  
【００６８】
成分Ｂ〜Ｄと、ペレットまたはペレットと粉末のプレミックスを使用することも可能である。
【００６９】
同様に使用可能なのは、好適な溶媒中で混合している成分の溶液から生成されたプレミックスであり、この場合、溶液中で均一化してその後溶媒を除去することも可能である。
【００７０】
具体的には、本発明による組成物の成分Ｂ〜Ｄは、通常の方法またはマスターバッチとしてポリカーボネート中に取り込みが可能である。
【００７１】
マスターバッチを使用して成分Ｂ〜Ｄを取り込む場合、単独または混合物としてが好ましい。  
【００７２】
本文脈において、本発明による組成物は、混合し得、均一化し得、続けて、スクリュー押出機（例えば、ＺＳＫ二軸  押出機、混練機あるいはBrabenderまたはBanburyの圧延機等の慣例的な装置で押出得る。押出後、押出物を冷却し、粉末状にしてもよい。同様に、個々の成分をプレミックスし、かつ、次いで残留出発材料を単独および／または同様に混合して添加することも可能である。
【００７３】
メルト中でプレミックスを組み合わせて混ぜることは、同様に射出成形機の可塑化装置中で達成してもよい。この場合、メルトは後続の工程で直接的に成形品へ変換される。
【００７４】
プラスチック材料成形物は、射出成形によって製造することが好ましい。
【００７５】
ポリカーボネート組成物は多層システムを製造するのに好適である。これは、ポリカーボネート組成物を、プラスチック材料から作られた成形品の上の１つ以上の層に適用することを含んでなる。適用は、成形品の成形と同時または直後に実施してもよい（例えば、ホイルインサート成形、共押出または多成分射出成形による）。しかしながら、成形済みの本体に適用してもよい（例えば、フィルムでの積層、既存の成形品の被覆的なオーバー成形または溶液での被覆による）。
【００７６】
流動性向上のために添加したジグリセロールエステルを含んでなるポリカーボネート組成物は、例えば、ベゼル、ヘッドライトカバーまたはフレーム、レンズおよびコリメータまたはライトガイドの自動車部門における部品を製造するため、ならびに電気／電子（ＥＥ）部門およびＩＴ部門におけるフレーム部品を製造するため、具体的には、厳しい流動性条件（薄肉用途）に従う用途に好適である。当該用途の例として、スクリーンまたはハウジング、例えば、ウルトラブックまたはＬＥＤディスプレイ技術用フレーム（例えば、ＯＬＥＤディスプレイまたはＬＣＤディスプレイ、その他に電子インク装置）が挙げられる。さらなる用途は、スマートフォン、タブレット、ウルトラブック、ノートブックまたはノート型パソコン等の携帯通信端末のハウジング部品だけでなく、衛星ナビゲーション、スマートウォッチまたは心拍計、同様に薄肉設計の電気的用途、例えば家庭用および業務用ネットワークシステム およびスマートメーターハウジング部品である。
【実施例】
【００７７】
実施例
１．原材料および試験方法の説明
以下の例に記載されたポリカーボネート組成物は、配合により、１０ｋｇ／ｈのスループットでBerstorff ZE 25押出機にて製造した。溶融温度は２７５℃であった。  
【００７８】
成分Ａ−１：枝付き押出機を介した添加により製造した、１２．５ｃｍ３／１０分のメルトボリュームフローレートＭＶＲ（ＩＳＯ  １１３３による、３００℃の試験温度および１．２ｋｇの負荷にて）を有し、かつ成分Ｃ（熱安定剤）として２５０ｐｐｍのトリフェニルホスフィンを含んでなる、ビスフェノールＡに基づいた直鎖状ポリカーボネート。
成分Ａ−２：ビスフェノールＡに基づき、６ｃｍ３／１０分のメルトボリュームフローレートＭＶＲ（ＩＳＯ  １１３３による、３００℃の試験温度および１．２ｋｇの負荷にて）を有する粉末直鎖状ポリカーボネート。  
成分Ａ−３：１８ｃｍ３／１０分のメルトボリュームフローレートＭＶＲ（ＩＳＯ  １１３３による、３００℃の試験温度および１．２ｋｇの負荷にて）を有する、Bayer MaterialScienceからの紫外線保護ＢＰＡポリカーボネート（Makrolon（商標）AL 2447）。
成分Ａ−４：１２ｃｍ３／１０分のメルトボリュームフローレートＭＶＲ（ＩＳＯ  １１３３による、３００℃の試験温度および１．２ｋｇの負荷にて）を有する、Bayer MaterialScienceからのメルトＢＰＡポリカーボネート (Makrolon（商標）AL 2600)。
成分Ｂ：流動助剤としてRiken VitaminからのPoem DL-100（モノラウリン酸ジグリセロール）。
成分Ｃ：熱安定剤としてBASF SEからのトリフェニルホスフィン  （ＴＰＰ）  
成分Ｄ−１：Emery oleochemicalsからのペンタエリトリトールテトラステアラート （ＰＥＴＳ）。  
成分Ｄ−２：エステル交換反応安定剤としてLanxess AGからのリン酸トリイソオクチル（ＴＯＦ）。
【００７９】
ノッチ付きシャルピー衝撃強さを、８０×１０×３ｍｍの片面ゲート射出成形試験バーで室温にてＩＳＯ  ７３９１／１８０Ａにより測定した。
【００８０】
熱変形耐性を測定するために、Coesfeld Materialtest からのCoesfeld Eco 2920機器を用いて、８０×１０×４ｍｍ試験試料に対して５０Ｎのニードル負荷および５０℃／時の加熱率で、ＩＳＯ  ３０６によるビカット軟化温度ＶＳＴ／Ｂ５０を測定した。
【００８１】
Zwick RoellからのZwick 4106機器を用いて、メルトボリュームフローレート（ＭＶＲ）をＩＳＯ  １１３３（３００℃の試験温度、質量１．２ｋｇにて）により測定した。
【００８２】
溶融粘度をＩＳＯ  １１４４３により測定した（コーンプレート配置）。
【００８３】
４ｍｍのシート厚さを有する試験試料について、黄色指数（Ｙ．Ｉ．）をＡＳＴＭ  Ｅ  ３１３（観察角（Beobachter）：１０°／光タイプ：Ｄ６５）により測定した。
【００８４】
４ｍｍのシート厚さについて、スペクトルのＶＩＳ範囲（４００ｎｍ〜８００ｎｍ）における透過率をＩＳＯ  １３４６８により測定した。
【００８５】
４ｍｍのシート厚さについて、ヘイズをＡＳＴＭ  Ｄ１００３により測定した。
【００８６】
２．組成物
【表１】
0006776237.tif 000005
0006776237.tif 000006
【００８７】
組成物５Ｖ、６Ｖおよび７Ｖの重要な特性を表１に報告する。これらを比較例１Ｖ〜４Ｖと対比する。表から、ジグリセロールエステル−純粋ポリカーボネートまたはＰＥＴＳを含んでなるポリカーボネート−を含有しない比較例の組成物は、著しく劣ったメルトボリュームフローレートＭＶＲを示すことが明白である。  
【００８８】
驚くべきことに、組成物５Ｖ〜７Ｖは、メルトボリュームフローレートの顕著な改善のみならず、透過率の増加および低減した黄色指数ＹＩを示す。
【００８９】
【表２】
0006776237.tif 000007
【００９０】
本発明の組成物８〜１０の重要な特性を表２に報告する。例６Ｖおよび７Ｖと比較すると、リン酸トリイソオクチル含有例については、さらにメルトボリュームフローレートＭＶＲが増加していることが明白である。  
【００９１】
驚くべきことに、本発明の組成物は、メルトボリュームフローレートの顕著な改善のみならず、ヘイズの低下も示す。
【００９２】
【表３】
0006776237.tif 000008
【００９３】
【表４】
0006776237.tif 000009
0006776237.tif 000010
【００９４】
驚くべきことに、本発明に従いジグリセロールエステルが添加された組成物は、異なる剪断速度にて測定される著しく改善した溶融粘度を示す。